第1のポリマーと称される半結晶質ポリマーと任意選択で1種以上の他の成分とを含む第1のポリマー組成物を含有する第1の部分および第2のポリマーと称される半結晶質ポリマーと任意選択で1種以上の他の成分とを含む第2のポリマー組成物を含有する第2の部分を含む部分集合体であって、前記第1の部分と前記第2の部分とは前記第1のポリマー組成物と前記第2のポリマー組成物との間の界面を介して互いに締結されており、前記界面は機械的かみ合わせ要素を含んでおらず、前記第1のポリマー組成物はTC1と称される熱伝導率を有しており、前記第2のポリマー組成物はTC2と称される熱伝導率を有しており、少なくとも1.5のTC2/TC1の倍率で、TC2の方がTC1よりも高い、集合体。前記第1の部分および前記第2の部分が、界面付着エネルギーが前記第1のポリマー組成物の凝集エネルギーもしくは前記第2のポリマー組成物の凝集エネルギーのいずれかまたはその両方よりも高い界面を介して互いに締結されている、請求項1に記載の集合体。前記TC2/TC1比が、少なくとも3である、請求項1または2に記載の集合体。前記第1のポリマー組成物が、1.25W/m.K以下の面内熱伝導率を有する、請求項1~3のいずれか一項に記載の集合体。前記第2のポリマー組成物が、少なくとも3W/m.Kの面内熱伝導率を有する、請求項1~4のいずれか一項に記載の集合体。前記第1のポリマーおよび/または前記第2のポリマーが、PA6、PA66、PA46およびPA46/4T、ならびにそれらの混合物およびコポリマーからなる群から選択される半結晶質ポリアミドを含む、請求項1~5のいずれか一項に記載の集合体。前記第2のポリマー組成物が、アルミニウム、アルミナ、銅、マグネシウム、黄銅、炭素、窒化ケイ素、窒化アルミニウム、窒化ホウ素、黒鉛、セラミック繊維およびそれらの混合物からなる群から選択される熱伝導性充填材を含む、請求項1~6のいずれか一項に記載の集合体。第1のポリマーと称される半結晶質ポリマーと任意選択で1種以上の他の成分とを含む第1のポリマー組成物を含有する第1の部分および第2のポリマーと称される半結晶質ポリマーと任意選択で1種以上の他の成分とを含む第2のポリマー組成物を含有する第2の部分を含む部分集合体を製造するための方法であって、前記第1および第2の部分は、多成分射出成形により、好ましくは二成分射出成形により、前記第1のポリマー組成物と前記第2のポリマー組成物との間の界面を介して互いに締結され、-最初に前記第1のポリマー組成物を含有する前記第1の部分が射出成形され、次に前記第2のポリマー組成物を含有する前記第2の部分が前記第1の部分の上に射出成形されて、前記第1のポリマー組成物と前記第2のポリマー組成物との間に界面が生成され、-少なくとも1.5のTC2/TC1の倍率で、前記第2のポリマー組成物の熱伝導率TC2の方が前記第1のポリマー組成物の熱伝導率TC1よりも高い、方法。i前記第1のポリマー組成物、すなわち前記より低い熱伝導率TC1を有する前記ポリマー組成物を、前記第1のポリマーの溶融温度Tm1よりも高い射出温度で射出成形して、前記第1のポリマー組成物を含有する前記第1の部分を形成する工程と;ii前記第1のポリマー組成物が前記第1のポリマーの結晶化温度Tcr1よりも低い表面温度Ts1に達するように、前記第1の部分を冷却する工程と;iii続いて、前記第2のポリマー組成物、すなわち前記より高い熱伝導率TC2を有する前記ポリマー組成物を、前記第2のポリマーの溶融温度Tm2よりも高い温度で前記第1の部分の上に射出成形して、前記第2の部分を形成し、同時に前記第2のポリマー組成物と前記第1のポリマー組成物との間に界面を形成する工程とを包含する、請求項8に記載の方法。前記第1の部分と前記第2の部分とが、界面付着エネルギーが前記第1のポリマー組成物の凝集エネルギーもしくは前記第2のポリマー組成物の凝集エネルギーのいずれかよりも高いかまたはその両方よりも高い界面を介して互いに締結される、請求項8または9に記載の方法。前記TC2/TC1比が少なくとも3であり、そして前記第1のポリマー組成物が1.25W/m.K以下の面内熱伝導率を有しかつ/または前記第2のポリマー組成物が少なくとも3W/m.Kの面内熱伝導率を有している、請求項8~10のいずれか一項に記載の方法。前記第1のポリマーおよび/または前記第2のポリマーが、PA6、PA66、PA46およびPA46/4T、ならびにそれらの混合物およびコポリマーからなる群から選択される半結晶質ポリアミドを含む、請求項8~11のいずれか一項に記載の方法。前記第2のポリマー組成物が、アルミニウム、アルミナ、銅、マグネシウム、黄銅、炭素、窒化ケイ素、窒化アルミニウム、窒化ホウ素、黒鉛、セラミック繊維およびそれらの混合物からなる群から選択される熱伝導性充填材を含む、請求項8~12のいずれか一項に記載の方法。請求項8~13のいずれか一項に記載の方法によって得られる部分集合体であって、前記部分集合体は第1のポリマー組成物を含有する第1の部分と第2のポリマー組成物を含有する第2の部分とを含んでおり、前記第2の部分は前記第1の部分の上にオーバーモールドされており、前記第1の部分と前記第2の部分とは前記第1のポリマー組成物と前記第2のポリマー組成物との間の界面を介して互いに締結されており、少なくとも1.5のTC2/TC1の倍率で、前記第2のポリマー組成物の熱伝導率TC2の方が前記第1のポリマー組成物の熱伝導率TC1よりも高い、集合体。請求項1~7または14のいずれか一項に記載の集合体を含む、ランプソケットまたはランプハウジングなどのランプ部材。[実施例および比較実験]実施例および比較実験については、以下に列挙した材料から選択される材料の様々な組み合わせを使用した。[材料]C-1無強化PA46グレード、TC=0.3W/m.KC-2ガラス繊維強化グレード、PA46ベース、黒鉛充填、TC=15W/m.KC-3無充填PA6グレード、TC=0.3W/m.KC-4無強化PA6グレード、黒鉛充填、TC=15W/m.KC-5無強化難燃剤グレード、PA46ベース、窒化ホウ素充填、TC=1W/m.KC-6無強化PA46グレード、黒鉛充填、TC=15W/m.KC-7無強化グレード、PA46/PA6ブレンドベース、TC=0.3W/mK。本発明に従う実施例は、全て一方の部分の内部での凝集破壊を示したことから、界面付着エネルギーが少なくとも一方の部分の凝集エネルギーよりも高いことが証明された。比較実験は、2つの部分間の付着破壊、および非常に低い分離または離層エネルギーを示したことから、界面付着エネルギーが各部分の凝集エネルギーよりも低いことが証明された。